La présente invention concerne un procédé de moulage de pièces coulées en alliage d'aluminium ou de magnésium. Il est connu que la fabrication de pièces coulées en alliage d'aluminium ou de magnésium à hautes caractéristiques mécaniques exige l'obtention, en chaque point, d'une vitesse minimale de solidification. Cette vitesse est facilement atteinte dans le cas où les pièces ont une épaisseur relativement mince. Lorsque l'épaisseur est plus importante, ou a recours à ltemploi de refroidisseurs métalliques dont l'utilisation est courante en fonderie. Cependant, la mise en oeuvre de tels refroidisseurs soulève de grandes difficultés. Il faut, en effet, leur donner la forme exacte du modèle de la pièce à fabriquer, et, par conséquent, les obtenir par des moulages précis à partir de modèlesen platre. La précision géométrique souhaitée est très difficilement atteinte sur les zones au contact de refroidisseurs. D'autre part, la surface des refroidisseurs doit être rendue perméable à la chaleur, par emploi de poteyages appropriés. On a remarqué que meme en prenant ces précautions, les défauts de surface restent malgré tout fréquents. La présente invention a pour but de remédier à ces inconvénients et, pour ce faire, elle a pour objet un procédé de moulage de pièces coulées, notamment en alliage d'aluminium ou de magnésium, ledit procédé consistant à utiliser des refroidisseurs réalisés avec une poudre moulable et à conductibilité thermique élevée, telle que de la poudre de graphite pur. Cette poudre peut entre obtenue par concassage et tamisage de graphite pur jusqu'à la granulométrie habituelle des sables de moulage. La poudre est mélangée à un liant, tel que le silicate de soude, puis durcie au gaz carbonique. folle peut entre également liée par une résine durcissable. La surface obtenue par un tel procédé a la précision d'une surface avec moulage au sable et a une conductibilité thermique intermédiaire entre celle du sable et celle des métaux les plus fréquemment utilisés dans les refroidisseurs, la fonte en particulier EVENI)I CÂT I0S 1.- Procédé de moulage de pièces coulées, notamment en alliage d'aluminium ou de magnésium, consistant à utiliser, en vue d'obtenir une vitesse de solidification supérieure à une valeur minimale en chaquepoint de la pièce, des refroidisseurs réalisés avec une poudre moulable et à conductibilité thermique élevée, ladite poudre étant mélangée à un liant puis durcie par un moyen approprié, 20- Procédé selon la revendication 1, caractérisé en ce que la poudre moulable est constituée par du graphite pur concassé puis tamisé jusqu'à la granulométrie habituelle des sables de moulage0 3.- Procédé selon la revendication 1, caractérisé en ce que le liant est constitué par du silicate de soude, 4.- Procédé selon la revendication 1, caractérisé en ce que le mélange poudre-liant est durci au gaz carbonique. 5.- Procédé selon la revendication 1, caractérisé en ce que la poudre est idée par une résine durcissable. 6.- Refroidisseur réalisé par un procédé conforme à l'une des revendications précédentes.